(57)【要約】【課題】吸引孔が形成された金型のクリーニングに用いても、吸引孔に詰まらせることなくクリーニングすることができる金型再生用シートおよびそれを用いた金型クリーニング方法を提供する。【解決手段】通気性シート１の片面もしくは両面に、未加硫ゴム系組成物または熱硬化性樹脂系組成物からなるクリーニング材料層２が厚み１０〜１５０μｍの範囲内で形成され、そのクリーニング材料層に貫通孔３が分布形成されている。【選択図】図１
2008213313.tif 000002
【特許請求の範囲】
【請求項１】
通気性シートの片面もしくは両面に、未加硫ゴム系組成物または熱硬化性樹脂系組成物からなるクリーニング材料層が厚み１０〜１５０μｍの範囲内で形成され、そのクリーニング材料層に貫通孔が分布形成されていることを特徴とする金型再生用シート。
【請求項２】
上記通気性シートが、和紙製シート，布帛シートまたは連続発泡体製シートである請求項１記載の金型再生用シート。
【請求項３】
上記通気性シートが、秤量２００〜１２００ｇ／ｍ2 の範囲内、厚み０．８〜５ｍｍの範囲内である請求項１記載の金型再生用シート。
【請求項４】
上記貫通孔が、直径０．１〜０．３ｍｍの範囲内である請求項１記載の金型再生用シート。
【請求項５】
請求項１記載の金型再生用シートを複数枚積層してなる金型再生用シート。
【請求項６】
成形空間を形成する一対の上金型と下金型との間に金型再生用シートを挟んだ状態で加熱成形することにより、上記成形空間の型面の汚れを上記金型再生用シートに付着させ、その後、上記汚れを金型再生用シートと共に上記型面から取り除くクリーニング方法であって、上記上金型および下金型の少なくとも一方が、型面に吸引孔が形成されている金型であり、上記金型再生用シートが、請求項１〜５のいずれか一項に記載の金型再生用シートであり、上金型と下金型との間に金型再生用シートを挟んだ状態では、上記吸引孔が形成されている型面に金型再生用シートのクリーニング材料層が当接していることを特徴とする金型クリーニング方法。
【発明の詳細な説明】
【技術分野】
【０００１】
本発明は、成形金型の型面をクリーニングする際に用いられる金型再生用シートおよびそれを用いた金型クリーニング方法に関するものである。
【背景技術】
【０００２】
半導体素子をトランスファー成形によって樹脂封止する工程では、通常、金型を用いた樹脂成形が繰り返し行われる。そして、その繰り返し数（ショット数）が多くなるにつれて、金型の型面に、樹脂から滲出した成分，ばり，塵埃等の汚れが蓄積する。このような汚れは、成形品を金型から取り出す際の離型性を低下させ、また、成形品の表面に肌荒れ等を生じさせる。そこで、一定の成形繰り返し数（ショット数）毎に、金型の型面がクリーニングされる。
【０００３】
このクリーニング方法として、クリーニングシートを用いる方法が提案されている（例えば、特許文献１参照）。この方法は、上金型と下金型の間にクリーニングシートを挟んだ状態で型締めすることにより、そのクリーニングシートをキャビティ内に充填させ、その状態で加熱成形することにより、クリーニングシートに上記汚れを付着させ、その後、そのクリーニングシートを脱型し、上記汚れをクリーニングシートと共に金型の型面から取り除く方法である。
【０００４】
また、最近では、金型の型面の汚れを防止するために、図７に示すように、樹脂封止材料が、例えば上金型１１の型面に直接接触しないよう、プラスチックフィルム２０を介在させる方法が提案されている（例えば、特許文献２参照）。この方法は、上金型１１の型面にプラスチックフィルム２０を密着させ、その状態で樹脂封止を行い、成形毎に上記プラスチックフィルム２０を取り替える方法である。この方法における上記プラスチックフィルム２０の型面への密着は、上金型１１の型面に形成された複数の吸引孔１３で、プラスチックフィルム２０を吸引することにより行われる。
【０００５】
しかしながら、上記プラスチックフィルム２０を用いる方法であっても、上金型１１の型面が全く汚れないわけではなく、プラスチックフィルム２０を透過する樹脂封止材料の低分子成分やプラスチックフィルム２０自体の成分が原因となって、型面が汚れる。そのため、依然として定期的なクリーニングが必要となる。このクリーニングに、従来のクリーニングシートを単に用いると、そのクリーニングシートを構成するクリーニング材料が上記吸引孔１３に詰まる。このため、吸引孔１３が形成されている上金型１１のクリーニングは、成形装置から上金型１１を取り外し、金型洗浄用の洗浄液を用いて洗浄している。
【特許文献１】特開２００４−１３０８１９号公報
【特許文献２】特開２００７−３６２７３号公報
【発明の開示】
【発明が解決しようとする課題】
【０００６】
しかしながら、クリーニングの度に成形装置から上記上金型１１を取り外して洗浄する方法では、その上金型１１の取り外し作業だけでなく、洗浄後に上金型１１を成形装置に組み付ける作業も必要となる。しかも、洗浄中、生産（樹脂封止）を止めることができない場合は、代わりの上金型を準備する必要もある。このため、上金型１１を取り外して洗浄する方法では、上金型１１の脱着や代わりの上金型の準備に費用がかさむという問題がある。
【０００７】
本発明は、このような事情に鑑みなされたもので、吸引孔が形成された金型のクリーニングに用いても、吸引孔に詰まらせることなくクリーニングすることができる金型再生用シートおよびそれを用いた金型クリーニング方法の提供をその目的とする。
【課題を解決するための手段】
【０００８】
上記の目的を達成するため、本発明は、通気性シートの片面もしくは両面に、未加硫ゴム系組成物または熱硬化性樹脂系組成物からなるクリーニング材料層が厚み１０〜１５０μｍの範囲内で形成され、そのクリーニング材料層に貫通孔が分布形成されている金型再生用シートを第１の要旨とする。
【０００９】
また、本発明は、成形空間を形成する一対の上金型と下金型との間に金型再生用シートを挟んだ状態で加熱成形することにより、上記成形空間の型面の汚れを上記金型再生用シートに付着させ、その後、上記汚れを金型再生用シートと共に上記型面から取り除く金型クリーニング方法であって、上記上金型および下金型の少なくとも一方が、型面に吸引孔が形成されている金型であり、上記金型再生用シートが、本発明の金型再生用シートであり、上金型と下金型との間に金型再生用シートを挟んだ状態では、上記吸引孔が形成されている型面に金型再生用シートのクリーニング材料層が当接している金型クリーニング方法を第２の要旨とする。
【００１０】
本発明者は、吸引孔が形成された金型の型面のクリーニングに従来のクリーニングシートを用いた際にクリーニング材料が吸引孔に詰まる原因について研究を重ねた。その結果、従来のクリーニングシートは、上金型と下金型の間に挟んだ際にクリーニング材料の広がる量（流動量）が多く、そのため、クリーニング材料が吸引孔に深く流入して詰まるという知見を得た。すなわち、従来のクリーニングシートは、クリーニング材料の割合が多く、そのため、上金型と下金型の間に挟んだ際のクリーニング材料の変形量が多く、その変形量がそのまま流動量となり、吸引孔に流入し易くなっているのである。
【００１１】
そして、本発明者は、上記吸引孔が詰まる原因究明結果に基づき、さらに研究を重ねた。その結果、通気性シートの片面もしくは両面に、クリーニング材料層を厚み１０〜１５０μｍの範囲内と薄く形成し、そのクリーニング材料層に貫通孔を分布形成すると、吸引孔にクリーニング材料が詰まることなく、クリーニングできることを見出し、本発明に到達した。
【００１２】
すなわち、本発明の金型再生用シートを型締めすると、金型再生用シートは、厚み方向に圧縮される。その際、通気性シート内の通気用空隙が通気性シートの厚み方向に圧縮され、クリーニング材料層の変形が抑制される（変形を吸収する）。これにより、クリーニング材料層を構成するクリーニング材料が広がり難くなり、その広がる量（流動量）が抑制される。さらに、クリーニング材料層には貫通孔が分布形成されているため、型締めの際に、クリーニング材料層は、上記貫通孔を埋めるように変形する。これによっても、クリーニング材料が広がり難くなり、その広がる量（流動量）が抑制される。しかも、クリーニング材料層の厚みが薄い（１０〜１５０μｍ）ことから、型締めの際の、クリーニング材料が広がる量（流動量）は少ない。これらのことから、本発明の金型再生用シートを、吸引孔が形成された金型で型締めすると、クリーニング材料の流動量は少なく、クリーニング材料が吸引孔の奥深くまで至らない。そのため、吸引孔にクリーニング材料が詰まることがない。また、上記型締めした際の、本発明の金型再生用シートと金型の型面との間のエアは、クリーニング材料層に分布形成された貫通孔から通気性シート内に取り込まれる。このため、エア溜まりができなくなり、クリーニング材料層の表面が型面に当接する。しかも、上記型締めの際の、貫通孔が埋める変形と相俟って、クリーニング材料が型面に隙間なく当接する。そして、この状態で、加熱成形すると、クリーニング材料が加硫等され、その加硫等されたクリーニング材料に、金型の型面の汚れが付着し、金型の型面をクリーニングできるようになる。
【発明の効果】
【００１３】
本発明の金型再生用シートは、通気性シートの片面もしくは両面に、クリーニング材料層が厚み１０〜１５０μｍの範囲内で形成され、そのクリーニング材料層に貫通孔が分布形成されているため、これら通気性シートとクリーニング材料層の薄さ（１０〜１５０μｍ）とクリーニング材料層に分布形成された貫通孔とが相俟って、クリーニング材料の広がる量（流動量）を少なくして、金型の型面をクリーニングすることができる。このため、吸引孔が形成された金型の型面をクリーニングしても、吸引孔にクリーニング材料が詰まることがない。
【００１４】
特に、上記通気性シートが、秤量２００〜１２００ｇ／ｍ2 の範囲内、厚み０．８〜５ｍｍの範囲内である場合には、通気性シート内の通気用空隙の容積をより適正化することができ、型締めした際の、通気性シートの厚み方向の圧縮量、ひいてはクリーニング材料の流動抑制量をより適正化することができる。これにより、吸引孔にクリーニング材料がより詰まらなくなり、しかも、クリーニング性がより向上する。
【００１５】
また、上記貫通孔が、直径０．１〜０．３ｍｍの範囲内である場合には、型締めした際に、クリーニング材料の流動抑制量をより適正化することができ、これにより、本発明の金型再生用シートと金型の型面との間のエアを、より適正に通気性シート内に導きながら、上記貫通孔が完全に埋まるようにクリーニング材料がより適正に流動する。このため、金型の型面全面にクリーニング材料がより適正に当接するようになり、クリーニング性がより向上する。しかも、吸引孔にクリーニング材料がより詰まらなくなる。
【００１６】
そして、上記金型再生用シートを複数枚積層してなる金型再生用シートは、キャビティの容積に応じて適正な厚みにすることができ、クリーニング性を向上させることができる。
【００１７】
本発明の金型クリーニング方法は、吸引孔が形成された金型の型面のクリーニングに、本発明の金型再生用シートを用いるため、吸引孔にクリーニング材料を詰まらせることなく、金型の型面をクリーニングすることができる。
【発明を実施するための最良の形態】
【００１８】
つぎに、本発明の実施の形態を図面にもとづいて詳しく説明する。
【００１９】
図１（ａ），（ｂ）は、本発明の金型再生用シートの第１の実施の形態を示している。この実施の形態の金型再生用シートは、通気性シート１の片面に、未加硫ゴム系組成物または熱硬化性樹脂系組成物からなるクリーニング材料層２が厚み１０〜１５０μｍの範囲内で形成されており、さらに、そのクリーニング材料層２に貫通孔３が分布形成されている。
【００２０】
より詳しく説明すると、上記通気性シート１は、その表面および内部に通気用空隙が形成されたものであり、その通気用空隙により、通気性を有するものとなっている。そして、その通気性能としては、ＪＩＳ  Ｚ  １０９６に準じて測定した通気量が１ｃｍ3 ／ｃｍ2 ／秒以上、好ましくは５〜９０ｃｍ3 ／ｃｍ2 ／秒の範囲内のものが好ましい。このような通気性シート１としては、内部の通気用空隙の形成性の観点から、和紙製シート、布帛シート，連続発泡体製シート等が好ましい。そのうち布帛シートとしては、織布，不織布，編布等があげられ、なかでも不織布が好ましい。また、連続発泡体製シートとしては、スポンジ等があげられる。さらに、上記通気性シート１としては、クリーニング時の温度（通常、１５０〜１８０℃）に耐えるものが用いられる。
【００２１】
また、上記通気性シート１としては、秤量が２００〜１２００ｇ／ｍ2 の範囲内であり、厚みが０．８〜５ｍｍの範囲内のものを用いることが好ましい。すなわち、通気性シート１の秤量が２００ｇ／ｍ2 を下回り、厚みが０．８ｍｍを下回ると、通気性シート１内の通気用空隙の容積が小さくなり、金型のクリーニングの際に、通気性シート１の厚み方向の圧縮量が小さくなる。このため、クリーニング材料層２の変形量が多くなり、クリーニング材料層２を構成するクリーニング材料が金型の吸引孔１３（図２，３参照）に流入し易くなる傾向にある。しかも、上記クリーニング材料層２に分布形成された貫通孔３から通気性シート内に取り込めるエア量が少なくなり、金型再生用シートと金型の型面との間のエアを、効果的に取り込み難くなり、その結果、クリーニング材料が金型の型面全面に当接し難くなり、クリーニング性が悪化するおそれがある。逆に、通気性シート１の秤量が１２００ｇ／ｍ2 を上回り、厚みが５ｍｍを上回ると、金型のクリーニングの際に、通気性シート１の厚み方向の圧縮量が大きくなるため、クリーニング材料層２の変形量を抑制することができ、クリーニング材料が金型の吸引孔１３（図２，３参照）に流入し難くなるものの、通気性シート１のクッション性（厚み方向の圧縮量が大きいこと）から、クリーニング材料層２を金型の型面に圧接させる圧接力が弱く、その結果、クリーニング材料が金型の型面全面に当接し難くなり、クリーニング性が悪化するおそれがある。しかも、機能上無駄なボリュームとなりコストが高くなる。
【００２２】
さらに、上記通気性シート１は、表面に形成されている通気用空隙により、表面が粗面に形成されている。このため、通気性シート１の表面に形成されるクリーニング材料層２は、その底部が通気性シート１内に埋入し、その投錨性（アンカー効果）により、通気性シート１とクリーニング材料層２との密着力が強力になっている。これにより、クリーニング後に金型再生用シートを脱型する際に、通気性シート１とクリーニング材料とが一体になった状態で取り出すことができ、クリーニング材料が金型の型面に残ったままになることがない。
【００２３】
例えば、上記通気性シート１として不織布を用いる場合、その表面および内部に通気用空隙を形成し易い観点から、長繊維を用いることが好ましく、その長繊維の材料としては、例えば、ナイロン（６−ナイロン、６，６−ナイロン等），ポリエステル，ポリプロピレン，レーヨン等の熱可塑性樹脂があげられ、これらのうち、クリーニング時の温度に対する耐熱性の観点からポリエステル，レーヨンが好ましい。
【００２４】
そして、上記通気性シート１の片面に形成されるクリーニング材料層２は、上述したように、厚み１０〜１５０μｍの範囲内に形成されている。その理由は、クリーニング材料層２の厚みが１０μｍを下回ると、金型のクリーニングの際に、金型の型面の汚れを充分に付着させることができず、クリーニング性に劣るからであり、逆に、クリーニング材料層２の厚みが１５０μｍを上回ると、金型のクリーニングの際に、クリーニング材料が広がり易くなり、金型の吸引孔１３（図２，３参照）にクリーニング材料が詰まり易くなるからである。
【００２５】
さらに、上記クリーニング材料層２に分布形成されている貫通孔３は、直径が０．１〜０．３ｍｍの範囲内に形成されていることが好ましい。すなわち、貫通孔３の直径が０．１ｍｍを下回ると、金型のクリーニングの際に、金型再生用シートと金型の型面との間のエアを通気性シート内に導くことが困難になる傾向にある。逆に、貫通孔３の直径が０．３ｍｍを上回ると、金型のクリーニングの際に、貫通孔３が埋まり難くなる傾向にあり、このため、金型の型面全面にクリーニング材料が当接しなくなるおそれがあり、クリーニング性が悪化するおそれがある。
【００２６】
また、上記貫通孔３の分布密度は、例えば、金型の型面の形状がエア溜まりの発生し易い形状であれば密に設定され、逆に、エア溜まりの発生し難い形状であれば疎に設定され、特に限定されないが、通常、４〜２５個／ｃｍ2 の範囲内に設定される。
【００２７】
なお、上記クリーニング材料層２の色は、特に限定されるものではないが、白色ないし灰色のような淡色とすることが好ましい。その理由は、金型の型面から除去すべき汚れは、黒色等の濃色であるため、クリーニング後に、金型再生用シートに上記汚れが付着したことを肉眼で容易に確認することができ、クリーニングの状況を容易に確認することができるからである。上記淡色にするためには、クリーニング材料を調製する上記未加硫ゴム系組成物または熱硬化性樹脂系組成物に白色系顔料等を添加する。
【００２８】
つぎに、上記クリーニング材料層２の形成材料である、上記未加硫ゴム系組成物または熱硬化性樹脂系組成物について説明する。すなわち、クリーニング材料は、つぎの（Ａ）および（Ｂ）に示すクリーニングの内容に応じて、その未加硫ゴム系組成物または熱硬化性樹脂系組成物に混合されている成分が異なる。すなわち、上記クリーニングには、（Ａ）金型の型面（キャビティ表面）の汚れを除去することと、（Ｂ）金型の型面（キャビティ表面）から汚れを除去した後、その金型の型面（キャビティ表面）に離型性を付与することとが含まれる。
【００２９】
まず、上記（Ａ）、すなわち汚れ除去を目的とする場合のクリーニング材料２の第１例について説明する。この第１例は、未加硫ゴムと、下記の一般式（１）で表されるグリコールエーテル類との混合物からなる未加硫ゴム生地を母材とするものである。
【００３０】
【化１】
2008213313.tif 000003
【００３１】
上記一般式（１）で表されるグリコールエーテル類としては、エチレングリコールジメチルエーテル，ジエチレングリコールジメチルエーテル，トリエチレングリコールジメチルエーテル，テトラエチレングリコールジメチルエーテル，ポリエチレングリコールジメチルエーテル，ジエチレングリコールモノメチルエーテル，ジエチレングリコールモノエチルエーテル，ジエチレングリコールモノプロピルエーテル，ジエチレングリコールモノブチルエーテル，ジエチレングリコールジエチルエーテル，ジエチレングリコールプロピルエーテル，ジエチレングリコールジブチルエーテル，エチレングリコールモノメチルエーテル，エチレングリコールモノエチルエーテル，エチレングリコールモノプロピルエーテル，エチレングリコールモノブチルエーテル等をあげることができる。
【００３２】
上記一般式（１）で表されるグリコールエーテル類の中でも、ｎ＝１〜２、Ｒ1 ，Ｒ2 のいずれかが水素の場合には他方が炭素数１〜４のアルキル基であり、また、Ｒ1 ，Ｒ2 がともにアルキル基の場合には、炭素数が１〜４のアルキル基であることが好適である。なお、上記ｎが３以上の値をとるときには、ゴムとの相溶性が低下するという事態を招き、またアルキル基の炭素数が５以上の場合には、金型の型面（キャビティ表面）の汚れに対する浸透性が悪くなるという傾向がみられるようになる。
【００３３】
上記のグリコールエーテル類は、そのまま、もしくは水ないしはメタノール，エタノール，ｎ−プロパノールのようなアルコール類、トルエン，キシレンのような有機溶媒と混合して使用してもよい。有機溶媒と混合するときには、有機溶媒の量を、通常、グリコールエーテル類１００重量部（以下「部」と略す）に対し５０部以下にすることが行われ、最も一般的には２０部以下にすることが行われる。また、従来から使用されている離型剤を必要に応じて適量併用しても差し支えはない。離型剤を併用する場合には、その使用量を、未加硫ゴム生地とグリコールエーテル類の合計量１００部に対し１０部以下にすることが行われ、最も一般的には２〜５部にすることが行われる。
【００３４】
未加硫ゴムとしては、天然ゴム（ＮＲ），クロロプレンゴム（ＣＲ），ブタジエンゴム（ＢＲ），ニトリルゴム（ＮＢＲ），エチレンプロピレンジエンゴム（ＥＰＤＭ），エチレンプロピレンゴム（ＥＰＭ），スチレンブタジエンゴム（ＳＢＲ），ポリイソプレンゴム（ＩＲ），ブチルゴム（ＩＩＲ），シリコーンゴム（Ｑ），フッ素ゴム（ＦＫＭ）等の単独もしくは混合物を主成分とし、さらに加硫剤が配合され、必要に応じて加硫促進剤，補強剤等が配合されているもの等が用いられる。この未加硫ゴムは、金型内において加硫され加硫ゴムとなる。上記の未加硫ゴムとして好ましいのはＥＰＤＭ，ＥＰＭ，ＳＢＲ，ＮＢＲ，ＢＲもしくはこれらの混合物である。なお、上記主成分とは、全体の過半を占める成分のことをいう趣旨である。
【００３５】
上記ＥＰＤＭは、エチレン，エチレン以外のα−オレフィンおよび非共役二重結合を有する環状または非環状のモノマーからなる共重合物である。これについて詳述すると、ＥＰＤＭはエチレン，エチレン以外のα−オレフィン（特にプロピレン）および以下に列挙するポリエンモノマーからなるターポリマーであり、上記ポリエンモノマーとしては、ジシクロペンタジエン、１，５−シクロオクタジエン、１，４−シクロオクタジエン、１，６−シクロドデカジエン、１，７−シクロドデカジエン、１，５，９−シクロドデカトリエン、１，４−シクロヘプタジエン、１，４−シクロヘキサジエン、ノルボルナジエン、メチレンノルボルネン、エチリデンノルボルネン、２−メチルペンタジエン−１，４、１，５−ヘキサジエン、１，６−ヘプタジエン、メチル−テトラヒドロインデン、１，４−ヘキサジエン等である。各モノマーの共重合割合は、好ましくはエチレンが３０〜８０モル％，ポリエンが０．１〜２０モル％で残りがα−オレフィンとなるようなターポリマーである。より好ましいのはエチレンが３０〜６０モル％のものである。そして、ムーニー粘度ＭＬ1+4 （１００℃）が２０〜７０のものがよい。
【００３６】
上記ＳＢＲとしては、スチレン含量が１５〜３０モル％でムーニー粘度ＭＬ1+4 （１００℃）が２０〜８０、好ましくは３５〜６０のものが好適である。
【００３７】
上記ＮＢＲとしては、アクリロニトリル含量が２０〜６０モル％、好ましくは２５〜４５モル％でムーニー粘度ＭＬ1+4 （１００℃）が２０〜８５、好ましくは３０〜７０のものを用いることが好適である。
【００３８】
上記ＢＲとしては、１，２ポリブタジエンあるいは１，４ポリブタジエンを単独もしくは混合して用い、ムーニー粘度ＭＬ1+4 （１００℃）が２０〜８５、好ましくは３０〜６０のものが好適である。
【００３９】
そして、上記グリコールエーテル類は、上記未加硫ゴムと混合することによって未加硫ゴム生地となる。この場合、グリコールエーテル類は、未加硫ゴム１００部に対して、通常１０〜６０部配合される。好ましいのは１５〜２５部程度である。そして、上記グリコールエーテル類の沸点は１３０〜２５０℃程度であるのが好ましい。すなわち、金型成形は、通常１５０〜１８５℃で行われるのであり、上記グリコールエーテル類の沸点が１３０℃未満であれば、クリーニング時の蒸発が著しく、したがって、クリーニング作業環境の悪化現象を生じる恐れがあり、逆に２５０℃を超えると、蒸発が困難となって加硫ゴム中に残存し、加硫ゴムの、金型からの取り出しの際の強度が弱くなって崩形等するため、金型の型面から汚れを充分剥離することができ難くなり、クリーニング作業性を低下させる傾向がみられるからである。
【００４０】
なお、上記未加硫ゴム生地を母材とするクリーニング材料２には、上記未加硫ゴムに、補強剤としてシリカ，アルミナ，炭酸カルシウム，水酸化アルミニウム，酸化チタン等の無機質補強剤（充填剤）を配合することも可能である。この場合、補強剤の使用量は、未加硫ゴム１００部に対して１０〜５０部に設定することが好適である。また、先に述べたように、離型剤を配合することも可能である。上記離型剤としては、ステアリン酸，ステアリン酸亜鉛，カルナバワックス，モンタンワックス，ステアリルエチレンジアミド等があげられる。これらを未加硫ゴム１００部に対して１〜１０部配合することが可能である。
【００４１】
つぎに、上記（Ａ）、すなわち汚れ除去を目的とする場合のクリーニング材料２の第２例について説明する。この第２例は、未加硫ゴムと、イミダゾール類およびイミダゾリン類の少なくとも一方（イミダゾール類および／またはイミダゾリン類）との混合物からなる未加硫ゴム生地を母材とするものである。この第２例では、上記第１例と異なる部分を主に説明する。
【００４２】
上記イミダゾール類としては、下記の一般式（２）で表されるイミダゾール類を用いることが好結果をもたらす。このようなイミダゾール類の代表例としては、２−メチルイミダゾール，２−エチル−４−メチルイミダゾール，２−フェニルイミダゾール，１−ベンジル−２−メチルイミダゾール等や、２，４−ジアミノ−６〔２’−メチルイミダゾリル（１’）〕エチル−ｓ−トリアジン、２，４−ジアミノ−６〔２’−エチル−４’−メチルイミダゾリル−（１’）〕エチル−ｓ−トリアジン等があげられる。
【００４３】
【化２】
2008213313.tif 000004
【００４４】
上記イミダゾリン類としては、下記の一般式（３）で表されるイミダゾリン類を用いることが好結果をもたらす。このようなイミダゾリン類の代表例としては、２−メチルイミダゾリン、２−メチル−４−エチルイミダゾリン、２−フェニルイミダゾリン、１−ベンジル−２−メチルイミダゾリン、２−フェニル−４−メチル−５−ヒドロキシメチルイミダゾリン、２，４−ジアミノ−６〔２’メチルイミダゾリニル−（１’）〕エチル−ｓ−トリアジン、２，４−ジアミノ−６〔２’−メチル−４’−エチルイミダゾリニル−（１’）〕エチル−ｓ−トリアジン、１−シアノエチル−２−メチルイミダゾリン、１−シアノエチル−２−メチル−４−エチルイミダゾリン等があげられる。
【００４５】
【化３】
2008213313.tif 000005
【００４６】
つぎに、上記（Ａ）、すなわち汚れ除去を目的とする場合のクリーニング材料２の第３例について説明する。この第３例は、未加硫ゴムと、アミノアルコール類との混合物からなる未加硫ゴム生地を母材とするものである。この第３例では、上記第１例と異なる部分を主に説明する。
【００４７】
上記アミノアルコール類としては、つぎのようなアミノアルコール類を用いることが好結果をもたらす。すなわち、モノエタノールアミン、ジエタノールアミン、トリエタノールアミン、Ｎ−メチルエタノールアミン、Ｎ，Ｎ−ジメチルエタノールアミン、Ｎ，Ｎ−ジブチルエタノールアミン、Ｎ，Ｎ−ジエチルエタノールアミン、Ｎ−メチル−Ｎ，Ｎ−ジエタノールアミン、２−アミノ−２−メチルプロパノール、３−アミノプロパノール、２−アミノプロパノール等があげられる。
【００４８】
つぎに、上記（Ａ）、すなわち汚れ除去を目的とする場合のクリーニング材料２の第４例について説明する。この第４例は、熱硬化性のメラミン樹脂混合物からなる未硬化樹脂を母材とするものである。この第４例では、上記第１例〜第３例と異なる部分を主に説明する。
【００４９】
上記熱硬化性のメラミン樹脂混合物としては、一般的にはメラミン−ホルムアルデヒド樹脂を用いることが好結果をもたらす。このメラミン−ホルムアルデヒド樹脂は、市販のメラミン樹脂クリーニング材料であれば特に限定するものではない。
【００５０】
つぎに、上記（Ｂ）、すなわち離型性付与を目的とする場合のクリーニング材料２について説明する。この場合は、未加硫ゴムと離型剤との混合物からなる未加硫ゴム生地を母材とするものである。ここでは、上記第１例と異なる部分を主に説明する。
【００５１】
上記離型剤としては、ステアリン酸，ベヘニン酸のような長鎖脂肪酸、ステアリン酸亜鉛，ステアリン酸カルシウムで代表される長鎖脂肪酸の金属塩、カルナバワックス，モンタンワックス，モンタン酸の部分ケン化エステルで代表されるエステル系ワックス、ステアリルエチレンジアミドで代表される長鎖脂肪酸アミド、ポリエチレンワックスに代表されるパラフィン類等があげられる。
【００５２】
このクリーニング材料２は、上記未加硫ゴムと離型剤とを公知の方法、例えばミキシングロール等を用いて混合することによって得ることができ、また、予め未加硫ゴム生地をつくり、これに離型剤を練り込む等の方法によっても得ることができる。これらの場合、離型剤は、未加硫ゴム生地１００部に対して、通常、１〜５０部配合される。好ましいのは３〜２０部である。そして、上記離型剤としては、その融点が２００℃以下、また沸点が２００℃以上であるものが好ましい。さらに、好ましいのは融点が５０〜１５０℃のものである。すなわち、金型成形は、通常、１５０〜２００℃で行われるのであり、上記離型剤の融点が２００℃より高ければ、離型剤が金型の型面に滲出せず、また、沸点が２００℃未満であれば、離型剤が金型の型面に滲出しても蒸発してしまうために機能を果たさなくなる傾向がみられるからである。
【００５３】
そして、上記金型再生用シートの製法は、上記通気性シート１およびクリーニング材料を用い、例えば、つぎのようにして行われる。すなわち、まず、上記クリーニング材料を連続式混練り機またはバッチ式混練り機で混練りする。ついで、それをカレンダーロールで所定の厚みに圧延した後、通気性シート１の片面に圧接し、クリーニング材料層２を形成する。そして、平板に直径０．３ｍｍの針を分布配設してなる穿孔具を、上記クリーニング材料層２に押圧することにより、クリーニング材料層２に穿孔処理を施す。そして、それを巻き取るか、または適宜の寸法に切断する。このようにして、上記金型再生用シートを作製することができる。
【００５４】
このような金型再生用シートを用いた金型クリーニング方法は、例えば、つぎのようにして行うことができる。すなわち、まず、図２に示すように、上金型１１と下金型１２との間に金型再生用シートを挟む。この例では、上金型１１の型面に吸引孔１３が形成され、下金型１２には吸引孔１３が形成されておらず、金型再生用シートを上金型１１と下金型１２との間に挟む際には、金型再生用シートの片側に形成されているクリーニング材料層２を上金型１１の型面に対面させるようにする。そして、この状態で型締めする。このとき、金型再生用シートのクリーニング材料層２と上金型１１の型面との間のエアは、クリーニング材料層２に分布形成されている貫通孔３から通気性シート１内に取り込まれる。これにより、型面表面部分のエア抜きが促進され、クリーニング材料層２の表面が型面に当接する。しかも、型締めの圧力により、クリーニング材料層２が上記貫通孔３を埋めるように変形し、クリーニング材料が型面に隙間なく当接する。このとき、貫通孔３に流入するクリーニング材料は僅かである。つぎに、この状態で加熱成形する。これにより、未加硫ゴム系組成物からなるクリーニング材料が加熱加硫されて加硫ゴム化し、その加硫ゴム２ａ（図３参照）に上金型１１の型面の汚れが一体化する。その後、図３に示すように、上金型１１と下金型１２とを離し、金型再生用シートを脱型する。これにより、上記型面の汚れが金型再生用シートと共に取り除かれる。このとき、上記のように貫通孔３に流入したクリーニング材料が僅かであるため、その流入した部分の加硫ゴム２ａは他の部分の加硫ゴム２ａと一体となって脱型される。このようにして、クリーニングが行われる。
【００５５】
上記金型クリーニング方法では、クリーニング材料２として、未加硫ゴム系組成物からなるものを用いた場合を説明したが、熱硬化性樹脂系組成物からなるクリーニング材料２を用いた場合も、同様にしてクリーニングすることができる。
【００５６】
また、上金型１１の型面に離型性を付与する場合も、同様にして行われ、上記加熱加硫の際に、クリーニング材料に含有される離型剤が滲出し、型面に隙間なく離型性を付与する（離型剤を付着させる）ことができる。
【００５７】
図４は、本発明の金型再生用シートの第２の実施の形態を示している。この実施の形態の金型再生用シートは、上記クリーニング材料層２が、通気性シート１の両面に形成されている。それ以外は図１に示す第１の実施の形態の金型再生用シートと同様であり、同様の部分には同じ符号を付している。
【００５８】
この第２の実施の形態の金型再生用シートは、上金型１１と下金型１２（図２，３参照）の両型面をクリーニングする場合に用いられる。その場合の吸引孔１３は、上金型１１と下金型１２の両型面に形成されていてもよいし、いずれか一方の型面に形成されていてもよい。
【００５９】
図５は、本発明の金型再生用シートの第３の実施の形態を示している。この実施の形態の金型再生用シートは、図１に示す第１の実施の形態の金型再生用シートを同方向に２枚重ねたものである。それ以外は図１に示す第１の実施の形態の金型再生用シートと同様であり、同様の部分には同じ符号を付している。
【００６０】
この第３の実施の形態の金型再生用シートは、例えば、上金型１１の型面に吸引孔１３が形成され、下金型１２には吸引孔１３が形成されておらず（図２，３参照）、そのうち上金型１１の型面をクリーニングする場合に用いられる。そして、上側の金型再生用シートのクリーニング材料層２を上金型１１の型面に対面させるようにして型締めされる。また、この第３の実施の形態の金型再生用シートは、２枚重ねることにより、成形空間の高さに対応させたものとなっている。
【００６１】
なお、この第３の実施の形態では、金型再生用シートを同方向に２枚重ねているが、成形空間の高さに応じて、３枚以上重ねてもよい。
【００６２】
図６は、本発明の金型再生用シートの第４の実施の形態を示している。この実施の形態の金型再生用シートは、図１に示す第１の実施の形態の金型再生用シートを、クリーニング材料層２が外側に面するように２枚重ねたものである。それ以外は図１に示す第１の実施の形態の金型再生用シートと同様であり、同様の部分には同じ符号を付している。
【００６３】
この第４の実施の形態の金型再生用シートは、上金型１１と下金型１２（図２，３参照）の両型面をクリーニングする場合に用いられる。その場合の吸引孔１３は、上金型１１と下金型１２の両型面に形成されていてもよいし、いずれか一方の型面に形成されていてもよい。また、この第４の実施の形態の金型再生用シートは、２枚重ねることにより、成形空間の高さに対応させたものとなっている。
【００６４】
なお、上記各実施の形態の金型再生用シートは、吸引孔１３が形成されていない上金型１１等の型面のクリーニングに用いてもよい。
【００６５】
つぎに、実施例について比較例と併せて説明する。但し、本発明は、実施例に限定されるわけではない。
【実施例】
【００６６】
〔基材シート〕
基材シートとして、通気性シートと通気性のないシートとを準備した。そのうち通気性シートは、ポリエステル製長繊維を材料とし、下記の表１，２に示す秤量と厚みとを有する各不織布とした。通気性のないシートは、ポリエステル製樹脂シートとした。
【００６７】
〔クリーニング材料〕
クリーニング材料として、未加硫ゴム系組成物からなるものとメラミン樹脂クリーニング材料（市販品）とを準備した。そのうち、未加硫ゴム系組成物からなるものは、エチレンプロピレンゴム１００部、シリカパウダー５０部、酸化チタン５部、有機過酸化物〔ｎ−ブチル−４，４−ビス（ｔ−ブチルパーオキシ）バレレート〕２部、イミダゾール｛２，４−ジアミノ−６−〔２’−メチルイミダゾリル−（１’）〕エチル−ｓ−トリアジン｝１０部、モンタンワックス５部を混練機で混練することにより、クリーニング材料を調製した。
【００６８】
〔実施例１〜５，比較例１〜４〕
上記通気性シートまたは通気性のないシートの両面に、上記クリーニング材料からなるクリーニング材料層を、下記の表１，２に示す厚みに形成した。さらに、直径０．３ｍｍの針を分布配設（９本／ｃｍ2 ）してなる穿孔具を用いて、クリーニング材料層に穿孔処理を施した（比較例３以外）。
【００６９】
〔金型のクリーニング〕
このようにして得られた実施例１〜５および比較例１〜４の各金型再生用シートを用いて、金型のクリーニングを行った。この金型は、半導体素子を樹脂封止する際に用いるトランスファー成形用金型の疑似金型であり、上金型と下金型とからなり、これら上金型と下金型の各型面（対向面）は１００ｍｍ×１３０ｍｍの長方形となっている。また、型締めした状態での各キャビティの形状は直方体状であり、その寸法は３０ｍｍ×３０ｍｍ×１ｍｍ（高さ）と３０ｍｍ×３０ｍｍ×０．５ｍｍ（高さ）の２種類である。また、上金型には、キャビティから距離をおいて直径１．５ｍｍの貫通孔（吸引孔に相当）が２個形成されている。なお、上記クリーニングの条件は、金型再生用シートの寸法を上記型面と同じとし、金型の型締め圧力を３０トンとし、成形温度を１７５℃とし、成形時間を５分間とした。
【００７０】
〔クリーニング性〕
上記金型のクリーニングにおいて、金型再生用シートの充填率を算出し、その充填率が１００％のものは、型面を隙間なくクリーニングができたため、○と評価し、上記充填率が１００％未満のものは、キャビティのクリーニングが不充分であるため、×と評価し、下記の表１，２に併せて表記した。なお、上記充填率は、キャビティの底面積と、クリーニングによりキャビティ形状に加熱成形された加硫ゴムの底面積（キャビティの底面に接触した面積）との比率により算出した。
【００７１】
〔詰まり難さ〕
また、上記貫通孔（吸引孔）に流入したクリーニング材料の長さ（高さ）が１．５ｍｍ以内であれば、上記貫通孔（吸引孔）に詰まりがなく良好であるため、○と評価し、その流入長さが１．５ｍｍを超えれば、上記貫通孔（吸引孔）が詰まるため、×と評価し、下記の表１，２に併せて表記した。なお、上記流入長さは、クリーニング後に金型からの剥離（脱型）した金型再生用シートにおいて、上記貫通孔（吸引孔）により成形された凸部の高さを測定することにより求めた。
【００７２】
【表１】
2008213313.tif 000006
【００７３】
【表２】
2008213313.tif 000007
【００７４】
上記表１，２の結果から、実施例１〜５の金型再生用シートは、比較例２の金型再生用シートよりも、クリーニング材料が詰まり難いことがわかる。また、比較例１，３，４の金型再生用シートでは、クリーニング材料は詰まり難いものの、クリーニング性が劣っていた。
【図面の簡単な説明】
【００７５】
【図１】本発明の金型再生用シートの第１の実施の形態を模式的に示し、（ａ）はその斜視図であり、（ｂ）はその側面図である。
【図２】上記金型再生用シートを用いた本発明の金型クリーニング方法を模式的に示す説明図である。
【図３】上記金型クリーニング方法を模式的に示す説明図である。
【図４】本発明の金型再生用シートの第２の実施の形態を模式的に示す側面図である。
【図５】本発明の金型再生用シートの第３の実施の形態を模式的に示す側面図である。
【図６】本発明の金型再生用シートの第４の実施の形態を模式的に示す側面図である。
【図７】プラスチックフィルムを介在させる樹脂封止方法を模式的に示す説明図である。
【符号の説明】
【００７６】
１  通気性シート
２  クリーニング材料層
３  貫通孔
【図１】
2008213313.tif 000008
【図２】
2008213313.tif 000009
【図３】
2008213313.tif 000010
【図４】
2008213313.tif 000011
【図５】
2008213313.tif 000012
【図６】
2008213313.tif 000013
【図７】
2008213313.tif 000014